(57)【要約】【課題】水溶性に優れるとともに、吸湿時の耐ブロッキング性にも優れた水溶性多層フィルムを提供する。【解決手段】Ａ層及びＢ層をそれぞれ最表面に有する水溶性多層フィルムであって、（１）前記Ａ層は、水溶性樹脂１００重量部に対して、融点が２３０℃以下であるアンチブロッキング剤を０．５重量部以上含有し、（２）前記Ｂ層は、水溶性樹脂１００重量部に対して、融点が２３０℃以下であるアンチブロッキング剤を含まないか、又は０．５重量部未満含有する、ことを特徴とする水溶性多層フィルム。【選択図】なし【特許請求の範囲】
【請求項１】
Ａ層及びＢ層をそれぞれ最表面に有する水溶性多層フィルムであって、
（１）前記Ａ層は、水溶性樹脂１００重量部に対して、融点が２３０℃以下であるアンチブロッキング剤を０．５重量部以上含有し、
（２）前記Ｂ層は、水溶性樹脂１００重量部に対して、融点が２３０℃以下であるアンチブロッキング剤を含まないか、又は０．５重量部未満含有する、
ことを特徴とする水溶性多層フィルム。
【請求項２】
前記水溶性樹脂は、ポリビニルアルコール系樹脂を含有する、請求項１に記載の水溶性多層フィルム。
【請求項３】
前記Ａ層に含有されるポリビニルアルコール系樹脂のケン化度が９２モル％以上である、請求項２に記載の水溶性多層フィルム。
【請求項４】
前記Ｂ層に含有されるポリビニルアルコール系樹脂のケン化度が９２モル％未満である、請求項２又は３に記載の水溶性多層フィルム。
【請求項５】
前記アンチブロッキング剤は、金属石鹸である、請求項１〜４のいずれかに記載の水溶性多層フィルム。
【請求項６】
請求項１〜５のいずれかに記載の水溶性多層フィルムを用いることを特徴とする、植生シート。
【請求項７】
２枚の樹脂フィルムで植物を挟持してなる植生シートであって、前記２枚の樹脂フィルムはそれぞれ請求項１〜５のいずれかに記載の水溶性多層フィルムであり、前記２枚の水溶性多層フィルムの各前記Ｂ層が前記植物と接触しており、対向する前記２枚の水溶性多層フィルムどうしは、前記植物を挟持していない領域の一部又は全部において接合されている、請求項６に記載の植生シート。
【請求項８】
前記植物は、茎、根、種子及び発芽後の種子からなる群から選択される少なくとも１種である、請求項７に記載の植生シート。
【請求項９】
前記植物は、芝草である、請求項７又は８に記載の植生シート。
【発明の詳細な説明】
【技術分野】
【０００１】
本発明は、水溶性多層フィルム及びそれを用いた植生シートに関する。
【０００２】
なお、植生シートは、２枚の水溶性樹脂フィルムで植物（茎、根、種子、発芽後の種子等の１種以上）を挟持してなる積層体であって、植生シートを所望の植栽地に展開して水を散布することにより水溶性樹脂フィルムが溶解し、植物を所望の植栽地に発芽、生育等させる用途に適した農業用シートである。
【背景技術】
【０００３】
ポリビニルアルコール樹脂などの水溶性樹脂を主成分とする水溶性フィルムは、液圧転写印刷法による曲面への印刷や洗剤、薬剤の個包装などの各種分野で使用されている。
【０００４】
しかしながら、水溶性フィルムはその性質上、空気中の水分などにより吸湿、溶解等が生じることは避けられず、表面のべたつき、フィルムどうしの自着、更には他の包装資材への接着等の問題（主にブロッキングの問題）が生じることが知られている。
【０００５】
これらの問題の解決のため、特許文献１には、表面に疎水性合成樹脂のエマルジョンを塗布及び乾燥する方法が提案されている。また、特許文献２には、ポリビニルアルコール系樹脂にアルキルポリオキシエチレン付加ジメチルアンモニウムクロリドなどの第四アンモニウム塩化合物である陽イオン界面活性剤を含有させる方法が提案されている。
【０００６】
しかしながら、特許文献１に記載の方法は、水溶性フィルムを製膜後、エマルジョンの塗布及び乾燥の工程を必要とする。また、エマルジョンを塗布した場合には水溶性フィルムが軟化又は変形する懸念があり、溶媒に油性溶剤を用いて塗布した場合には環境負荷が問題となる。また、特許文献２に記載の方法は、界面活性剤の添加により水溶性フィルムの表裏が均質になりブロッキング防止の目的は達成できるものの、吸湿によるブロッキングを防止できる程度に界面活性剤を添加すると、疎水化により却って水溶性の低減が懸念される。
【０００７】
上記以外の方法としては、水溶性フィルムの組成自体ではなく、水溶性フィルムにエンボスなどを付与することにより接触面積を実質的に減少させてブロッキングを防止することが提案されている。しかしながら。この方法では、水溶性フィルムが吸湿した後に圧力が加わった場合にはエンボスが容易に変形し、ブロッキング防止の効果が損なわれるという問題がある。
【先行技術文献】
【特許文献】
【０００８】
【特許文献１】特開昭４７−１００１８６号公報
【特許文献２】特許第２０６０３４１号公報（特開平５−１６３３６９号公報）
【発明の概要】
【発明が解決しようとする課題】
【０００９】
本発明は、水溶性に優れるとともに、吸湿時の耐ブロッキング性にも優れた水溶性多層フィルムを提供することを目的とする。
【課題を解決するための手段】
【００１０】
本発明は、上記目的を達成すべく鋭意研究を重ねた結果、特定のＡ層及びＢ層をそれぞれ最表面に有する水溶性多層フィルムによれば上記目的を達成できることを見出し、本発明を完成するに至った。
【００１１】
即ち、本発明は、下記の水溶性多層フィルム及びそれを用いた植生シートに関する。
１．Ａ層及びＢ層をそれぞれ最表面に有する水溶性多層フィルムであって、
（１）前記Ａ層は、水溶性樹脂１００重量部に対して、融点が２３０℃以下であるアンチブロッキング剤を０．５重量部以上含有し、
（２）前記Ｂ層は、水溶性樹脂１００重量部に対して、融点が２３０℃以下であるアンチブロッキング剤を含まないか、又は０．５重量部未満含有する、
ことを特徴とする水溶性多層フィルム。
２．前記水溶性樹脂は、ポリビニルアルコール系樹脂を含有する、上記項１に記載の水溶性多層フィルム。
３．前記Ａ層に含有されるポリビニルアルコール系樹脂のケン化度が９２モル％以上である、上記項２に記載の水溶性多層フィルム。
４．前記Ｂ層に含有されるポリビニルアルコール系樹脂のケン化度が９２モル％未満である、上記項２又は３に記載の水溶性多層フィルム。
５．前記アンチブロッキング剤は、金属石鹸である、上記項１〜４のいずれかに記載の水溶性多層フィルム。
６．上記項１〜５のいずれかに記載の水溶性多層フィルムを用いることを特徴とする、植生シート。
７．２枚の樹脂フィルムで植物を挟持してなる植生シートであって、前記２枚の樹脂フィルムはそれぞれ上記項１〜５のいずれかに記載の水溶性多層フィルムであり、前記２枚の水溶性多層フィルムの各前記Ｂ層が前記植物と接触しており、対向する前記２枚の水溶性多層フィルムどうしは、前記植物を挟持していない領域の一部又は全部において接合されている、上記項６に記載の植生シート。
８．前記植物は、茎、根、種子及び発芽後の種子からなる群から選択される少なくとも１種である、上記項７に記載の植生シート。
９．前記植物は、芝草である、上記項７又は８に記載の植生シート。
【発明の効果】
【００１２】
本発明の水溶性多層フィルムは、特定のＡ層及びＢ層をそれぞれ最表面に有することにより、水溶性に優れるとともに、吸湿時の耐ブロッキング性にも優れている。このような水溶性多層フィルムは、例えば、２枚の水溶性多層フィルムの間に植物を挟持してなる植生フィルムを作製するための材料として有用である。
【図面の簡単な説明】
【００１３】
【図１】（ａ）水溶試験Ａの試験装置の模式的斜視図である。（ｂ）はビーカーの上面図でありスライドマウントと水流との関係を模式的に示している。
【図２】植物（種子）を挟持した植生シートの一例を示す上視平面図である。
【図３】植物（種子）を挟持した植生シートの一例を示す側面視断面図である。
【図４】植物（芝草）を挟持した植生シートの一例を示す上視平面図である。
【図５】植物（芝草）を挟持した植生シートの一例を示す側面視断面図である。
【発明を実施するための形態】
【００１４】
以下、本発明の水溶性多層フィルム及び植生シートについて詳細に説明する。
【００１５】
水溶性多層フィルム
本発明の水溶性多層フィルムは、Ａ層及びＢ層をそれぞれ最表面（反対面）に有し、
（１）前記Ａ層は、水溶性樹脂１００重量部に対して、融点が２３０℃以下であるアンチブロッキング剤を０．５重量部以上含有し、
（２）前記Ｂ層は、水溶性樹脂１００重量部に対して、融点が２３０℃以下であるアンチブロッキング剤を含まないか、又は０．５重量部未満含有することを特徴とする。
【００１６】
上記特徴を有する本発明の水溶性多層フィルムは、上記特定のＡ層及びＢ層をそれぞれ最表面に有することにより、水溶性に優れるとともに、吸湿時の耐ブロッキング性にも優れている。このような水溶性多層フィルムは、例えば、２枚の水溶性多層フィルムの間に植物を挟持してなる植生フィルムを作製するための材料として有用である。なお、本発明の優れた耐ブロッキング性は、水溶性多層フィルムをロール状で保管する場合だけでなく、２枚の水溶性多層フィルムを組み合わせて植生シートとし、植生シートとしてロール状で保管する場合のいずれにおいても発揮される。
【００１７】
本発明の水溶性多層フィルムは、Ａ層及びＢ層をそれぞれ最表面に有し、Ａ層の方がＢ層よりも融点が２３０℃以下であるアンチブロッキング剤（以下、単に「アンチブロッキング剤」とも言う）を多く含有する。即ち、Ａ層とＢ層とを比較すると、Ａ層の方が耐ブロッキング性に優れている。
【００１８】
このようなＡ層及びＢ層をそれぞれ最表面に有する本発明の水溶性多層フィルムは、植物（内容物）を挟持して植生シートを作製する際に２枚の水溶性多層フィルムの各Ｂ層が植物と接触するように積層される。このとき、各Ｂ層が植物と接触し、対向する２枚の水溶性多層フィルムどうしが植物を挟持していない領域の一部又は全部において接合されていることにより植物の固定が十分になされる。よって、植生シートを輸送する際や、施工時に植生シートを広げた際に植物の落下が抑制されている。また、植生シートの最表面がいずれもＡ層となるため、植生シートを長期間ロール状で保管した場合（吸湿時）でも優れた耐ブロッキング性を発揮する。つまり、アンチブロッキング剤を多く含有するＡ層は耐ブロッキング性の発現に有効であり、Ｂ層は植生シートを作製した際に植物を十分に固定する効果を得るために有効である。このような効果は、Ａ層とＢ層とをそれぞれ最表面に有する多層フィルムとすることにより得られる。なお、Ｂ層の効果をより高める点では、Ｂ層の方がＡ層よりも高い水溶性（水溶時間が短い）を有することが好ましい。
【００１９】
Ａ層及びＢ層の厚さは限定的ではないが、Ａ層は０．００１〜０．１００ｍｍが好ましく、０．００５〜０．０５０ｍｍがより好ましい。また、Ｂ層は０．００１〜０．１２０ｍｍが好ましく、０．００５〜０．０６０ｍｍがより好ましい。なお、水溶性多層フィルムの全層厚さ（全体の厚さ）は０．０１５〜０．１５０ｍｍが好ましく、０．０２０〜０．０８０ｍｍがより好ましく、水溶性多層フィルムの全層厚さのうちＡ層の占める割合が５〜９０％の範囲内（特に２０〜７０％の範囲内）であることが好ましい。Ａ層の占める割合が５〜９０％の範囲内であることによって、植物を挟持して固定する際に植生シートの破れを抑制でき、更に耐ブロッキング性がより確実に得られる。
【００２０】
Ａ層及びＢ層を構成する樹脂フィルムの材質は、水溶性であれば限定されない。例えば、Ａ層及びＢ層を構成する樹脂フィルムの材質としては、ポリビニルアルコール系樹脂（ＰＶＡ系樹脂）；ポリアクリル酸及び／又はその誘導体；ポリビニルピロリドン；セルロース誘導体；デンプン及び／又はその誘導体；マンナン等の糖類、等が挙げられる。これらの材質の中でもＰＶＡ系樹脂はフィルムとしての強度及び水溶性のバランスが優れている点で好ましい。ＰＶＡ系樹脂としては、ＰＶＡ及び変性ＰＶＡのいずれでもよい。
【００２１】
上記ＰＶＡ系樹脂を用いる場合には、ケン化度、不飽和単量体の共重合比率又は変性量、分子量、層厚み等を調整することにより水溶性の程度を調整することができる。また、ポリアクリル酸（又はその誘導体）、ポリビニルピロリドン、セルロース誘導体、又はデンプン（又はその誘導体）を用いる場合には、変性量、分子量、層厚み等を調整することにより水溶性の程度を調整することができる。
【００２２】
上記ＰＶＡ系樹脂は、酢酸ビニルを単独重合し、更にそれをケン化することにより得られるものが使用できる。また、上記変性ＰＶＡとしては、酢酸ビニルと他の不飽和単量体との重合体をケン化したものや、ＰＶＡを後変性したものを用いることができる。ＰＶＡを後変性する場合の変性量は、特に限定しないが２０モル％以下が好ましく、１０モル％以下がより好ましく、５モル％以下が最も好ましい。
【００２３】
上記不飽和単量体としては、例えば、エチレン、プロピレン、イソブチレン、α−オクテン、α−ドデセン、α−オクタデセン等のオレフィン類；アクリル酸、メタクリル酸、クロトン酸、マレイン酸、無水マレイン酸、イタコン酸等の不飽和酸類、又はその塩、又はそのモノ若しくはジアルキルエステル；アクリロニトリル、メタアクリロニトリル等のニトリル類；アクリルアミド、メタクリルアミド等のアミド類；エチレンスルホン酸、アリルスルホン酸、メタアリルスルホン酸等のオレフィンスルホン酸、又はその塩；アルキルビニルエーテル類；Ｎ−アクリルアミドメチルトリメチルアンモニウムクロライド；アリルトリメチルアンモニウムクロライド；ジメチルアリルビニルケトン；Ｎ−ビニルピロリドン；塩化ビニル；塩化ビニリデン；ポリオキシエチレン（メタ）アリルエーテル、ポリオキシプロピレン（メタ）アリルエーテル等のポリオキシアルキレン（メタ）アリルエーテル；ポリオキシエチレン（メタ）アクリレート、ポリオキシプロピレン（メタ）アクリレート等のポリオキシアルキレン（メタ）アクリレート；ポリオキシエチレン（メタ）アクリルアミド、ポリオキシプロピレン（メタ）アクリルアミド等のポリオキシアルキレン（メタ）アクリルアミド；ポリオキシエチレン（１−（メタ）アクリルアミド−１，１−ジメチルプロピル）エステル；ポリオキシエチレンビニルエーテル；ポリオキシプロピレンビニルエーテル；ポリオキシエチレンアリルアミン；ポリオキシプロピレンアリルアミン；ポリオキシエチレンビニルアミン；ポリオキシプロピレンビニルアミンなどが挙げられる。ＰＶＡ系樹脂中のこれらの不飽和単量体の共重合比率は限定されず、Ａ層及びＢ層の水溶時間や最終製品である水溶性多層フィルム及び植生シートの特性に応じて適宜設定することができる。
【００２４】
ＰＶＡを後変性する方法としては、例えば、ＰＶＡをアセト酢酸エステル化、アセタール化、ウレタン化、エーテル化、リン酸エステル化、又はオキシアルキレン化する方法等が挙げられる。
【００２５】
ＰＶＡ系樹脂としては、側鎖に１，２−ジオール結合を有するＰＶＡ系樹脂を用いることが好ましい。上記側鎖に１，２−ジオール結合を有するＰＶＡ系樹脂は、例えば、（ア）酢酸ビニルと３，４−ジアセトキシ−１−ブテンとの共重合体をケン化する方法、（イ）酢酸ビニルとビニルエチレンカーボネートとの共重合体をケン化及び脱炭酸する方法、（ウ）酢酸ビニルと２，２−ジアルキル−４−ビニル−１，３−ジオキソランとの共重合体をケン化及び脱ケタール化する方法、（エ）酢酸ビニルとグリセリンモノアリルエーテルとの共重合体をケン化する方法等により得ることができる。
【００２６】
ＰＶＡ系樹脂を用いる場合のケン化度については、Ａ層として用いる場合にはケン化度は９２モル％以上が好ましく、９２〜９９．５モル％がより好ましく、９２〜９６．５モル％が最も好ましい。Ｂ層として用いる場合にはケン化度は９２モル％未満が好ましく、８０モル％以上９２モル％未満がより好ましく、８５〜９１モル％が最も好ましい。
【００２７】
Ａ層及びＢ層に用いるＰＶＡ系樹脂のケン化度を上記範囲に調整することにより、各層に適した水溶性の程度とすることができ、Ａ層の耐ブロッキング性の発現、Ｂ層の植物を十分に固定する効果が得られ易くなる。また、ＰＶＡ系樹脂中の不飽和単量体の共重合比率又は変性量を調整することによっても水溶性の程度を調整することができる。なお、本明細書におけるケン化度の値はJIS K6726に準拠して測定した値を意味し、ケン化度の異なる複数のＰＶＡ系樹脂を混合した場合には、混合後のケン化度を測定した値である。
【００２８】
Ａ層、Ｂ層及びこれらを組み合わせて得られる水溶性多層フィルムの水溶性の程度は、本明細書においては、例えば、下記の水溶試験Ａから測定される水溶時間に基づいて設定することができる。
【００２９】
本明細書における水溶試験Ａは、次の通りに定義される試験方法である。
（イ）図１に示す通り、１０００ｍｌビーカーに２５℃の超純水８００ｍｌ及び４０ｍｍ×φ８ｍｍ回転子を入れて回転子を回転させ、超純水の渦巻きの下端が６００ｍｌラインに位置するように回転数を設定する（概ね４５０ｒｐｍで当該条件となる）。
（ロ）縦２４ｍｍ×横３５ｍｍの枠を有するスライドマウントに厚さ５０μｍの試料フィルム（Ａ層、Ｂ層又は水溶性多層フィルム）を取り付け、試料フィルムの面が水流と平行になるようにビーカー中に浸漬し、試料フィルムに破れが生じるまでの時間（当該時間を「水溶時間」と言う）を目視観察により確認して測定する。なお、図１において、（ａ）は水溶試験Ａの試験装置の模式的斜視図であり、（ｂ）はビーカーの上面図でありスライドマウントと水流との関係を模式的に示している。
【００３０】
本発明の水溶性多層フィルムの水溶時間は限定的ではなく、具体的な用途に応じて適宜調整できるが、３０秒以下が好ましく、２０秒以下がより好ましく、５〜１５秒が最も好ましい。
【００３１】
ＰＶＡ系樹脂を用いる場合の粘度については、４重量％水溶液粘度値が４．５ｃＰ以上であることが好ましく、５．０ｃＰ以上であることがより好ましい。ＰＶＡ系樹脂の当該粘度値が低い場合にはＡ層及び／又はＢ層の強度が不十分になったりブロッキングし易くなったりするおそれがある。当該粘度値の上限は限定的ではないが、３５ｃＰ程度である。本明細書における４重量％水溶液粘度値は、ＰＶＡ系樹脂の４重量％水溶液を調製し、JIS K6726:1994 3.11.1（回転粘度計法）に準拠して測定した値である。
【００３２】
本発明では、Ａ層は水溶性樹脂１００重量部に対して、融点が２３０℃以下であるアンチブロッキング剤を０．５重量部以上含有する。また、Ｂ層は水溶性樹脂１００重量部に対して、融点が２３０℃以下であるアンチブロッキング剤を含まないか、又は０．５重量部未満含有する。Ａ層における含有量は０．５重量部以上であればよいが、好ましくは１重量部以上、より好ましくは１．５重量部以上である。
【００３３】
配合量の上限は用いるアンチブロッキング剤の種類にもよるが１０部を超えると膜そのものの機械物性の低下や、疎水化による水溶性の低下が懸念される。また、Ｂ層には溶融成形を容易にする目的で、ＰＶＡ樹脂１００部に対して０．５部未満の範囲でアンチブロッキング剤を添加しても良い。この範囲を超えると、Ｂ層表面も疎水性となり目的とする水溶性が得られなくなる可能性がある。
【００３４】
Ａ層の水溶性への影響をできる限り小さくし、且つ、耐ブロッキング性を効果的に発現するには、アンチブロッキング剤はＡ層の表面に偏析させることが効果的である。そのためには、Ａ層に含有するアンチブロッキング剤の融点は２３０℃以下であることが必要であり、２００℃以下が好ましく、１６５℃以下がより好ましい。なお、アンチブロッキング剤自体が水溶性多層フィルムの流通段階で溶融した場合、アンチブロッキング剤自体の溶融固化で水溶性多層フィルムがブロッキングする可能性があるため、アンチブロッキング剤の融点は５０℃以上が好ましく、６０℃以上がより好ましい。ここで、本明細書における融点は、JIS K7121に準拠し、示差走査熱量測定により測定される値である。
【００３５】
アンチブロッキング剤としては、水溶性樹脂の加工温度（例えば、ＰＶＡの加工温度は約２２０℃）に耐えることができ、融点が２３０℃以下のものであれば特に限定されるものではないが、例えば、炭化水素系、脂肪酸系、高級アルコール系、脂肪族アミド系、金属石鹸系、エステル系等の中から選択することができる。
【００３６】
より具体的には、炭化水素系としては、流動パラフィン、パラフィンワックス、合成ポリエチレンワックス等が挙げられる。脂肪酸系としては、ステアリン酸などが挙げられる。高級アルコール系としては、ステアリルアルコールなどが挙げられる。脂肪族アミド系としては、ステアリン酸アミド、オレイン酸アミド、エルカ酸アミド等の脂肪酸アミド、メチレンビスステアリン酸アミド、エチレンビスステアリン酸アミド等アルキレン脂肪酸アミドが挙げられる。金属石鹸系としては、ステアリン酸金属塩（ステアリン酸鉛、ステアリン酸亜鉛、ステアリン酸ナトリウム、ステアリン酸マグネシウム、ステアリン酸カリウム、ステアリン酸カルシウム、ステアリン酸リチウム等）が挙げられる。エステル系としては、アルコールの脂肪酸エステルである、ステアリン酸モノグリセリド、ステアリルステアレート等が挙げられる。これらのアンチブロッキング剤は、単独又は２種以上を混合して使用できる。
【００３７】
これらのアンチブロッキング剤の中でも、水溶性及び耐ブロッキング性を両立する観点から、金属石鹸系アンチブロッキング剤が好ましい。金属石鹸系アンチブロッキング剤の中でも、ステアリン酸アルカリ金属塩及びステアリン酸アルカリ土類金属塩が好ましく、特にステアリン酸マグネシウムがより好ましい。
【００３８】
水溶性樹脂には、必要に応じて可塑剤を配合してもよい。配合する場合には水溶性樹脂１００重量部に対して１〜８重量部が好ましい。可塑剤配合量が１重量部未満又は８重量部より多い場合には、製造方法によってはフィルム化が難しくなるおそれがある。
【００３９】
Ａ層及びＢ層の各層には、必要に応じて酸化防止剤、金属不活性剤等の１種又は２種以上を配合してもよい。上記添加剤は公知のものを用いることができ、配合量は本発明の効果を損なわない範囲で適宜調整できる。
【００４０】
Ａ層及びＢ層を積層する際は、各層を形成するための樹脂組成物を同時押出しすることにより積層する方法、押出しラミネートにより積層する方法又はＡ層及びＢ層を水溶性の接着剤（ＰＶＡ系接着剤など）を用いて接着する方法等を利用することができる。
【００４１】
Ａ層及びＢ層の間には、必要に応じて本発明の効果を損なわない範囲で他の層（補助層）を介在させることができる。補助層としては、例えば、Ａ層及びＢ層の層間強度を向上させる接着剤層などが挙げられる。また、Ａ層、Ｂ層がそれぞれ水溶性多層フィルムの最表面に位置している限り、Ａ層とＢ層の間に更にＡ層及び／又はＢ層が介在していてもよい。例えば、Ａ層／Ｂ層／Ａ層／Ｂ層（なお、「／」は層間を示し、更に各層間には接着剤層を有していてもよい）などの３層以上の層構成としてもよい。補助層の厚さは、前述の全層厚さとの関係で適宜調整することができる。
【００４２】
本発明の水溶性多層フィルムは、必要に応じて、公知の技術を用いて片面又は両面にエンボス模様を賦型してもよい。エンボス模様を賦型することにより、ｉ）水溶性多層フィルムをロールで巻き取って保管する際に耐ブロッキング性をより向上させる効果、ｉｉ）後記の植生シートを作製する際に、植物を挟持する加工機に供した際の加工性を向上させる効果、ｉｉｉ）植物を挟持した後に植生シート中の余剰空気を脱気する際の脱気性を向上させる効果等が奏される。
【００４３】
植生シート
本発明の水溶性多層フィルムは、植生シートの製造するための基材として有用である。つまり、本発明の水溶性多層フィルムを２枚用意し、２枚の水溶性多層フィルムの各Ｂ層が植物と接触し挟持するように積層体を形成することにより植生シートが得られる。なお、対向する前記２枚の水溶性多層フィルムどうしは、植物を挟持していない領域の一部又は全部（好ましくは実質的に全部）において接合されている。
【００４４】
上記植生シートは、２枚の水溶性多層フィルムで植物（茎、根、種子、発芽後の種子等の１種以上）を挟持してなる積層体であって、植生シートを所望の植栽地に展開して水を散布することにより水溶性樹脂フィルムが溶解し、植物を所望の植栽地に発芽、生育等させる用途に適した農業用シートである。
【００４５】
上記植物は、ある程度成長して葉、茎、根を全て備えた状態の植物だけに限定されず、発根して土壌に定着する限り、成長した植物から採取された枝、葉、茎又は根の状態であってもよく、更に種子又は発芽後の種子であっても良い。これらの中でも、発根して土壌に定着し易い点で、茎、根、種子及び発芽後の種子の少なくとも１種が好ましく、これらを２種以上混合して用いることもできる。
【００４６】
植物の種類は特に限定されず、ガーデニング、造園業、及び農業分野で広く栽培されている公知の植物であってよい。例えば、芝草、花、草、野菜等が挙げられる。これらの中でも、芝草が好適である。
【００４７】
植物が芝草である場合には、芝草は、葉、茎及び根の絡み合いがほぐされて分解されている状態であることが好ましい。分解された状態で芝草を水溶性多層フィルムで挟持することにより、長方形のシート状の芝生と比較して体積をより嵩張らない状態とすることができ、運搬効率を向上させることもできる。
【００４８】
上記植物は、２枚の水溶性多層フィルムの間に分散して挟持されていることが好ましい。植物を２枚の水溶性多層フィルムの間に分散して挟持することにより、植物の体積をより嵩張らない状態とすることができ、運搬効率を更に向上させることができる。また、植物が水溶性多層フィルムの面に均等に配置されることにより、植物を植栽する際に効率よく広い範囲に植栽することができる。特に、植物が芝草の場合、植栽後に横根が出て自然に密度が濃くなっていくため、芝草を広い範囲に分散して植栽することにより、早期に芝草を植栽した土壌を芝生化することができる。
【００４９】
上記植物は土が除去されていることが好ましい。植物を軽量で体積も嵩張らない状態で運搬することができ、且つ運搬設備の土による汚染が抑制される。上記土を除去する方法としては特に限定されず、従来公知の方法を用いることができる。例えば、土を抱えた植物の根を叩いて土を落とす方法、簡単に水洗いして土を落とす方法が挙げられる。土の除去は、上述のように運搬や保管に不要な土を落とす程度に行ってもよいし、完全に洗い流してもよい。土の付着状態は、植物の種類や状態のほか、目的とする運搬保管条件や運搬保管方法により適宜選択できる。
【００５０】
本発明の植生シートの水溶性多層フィルムは水分により溶解する。よって、植物の購入者が植物を植栽する際に、植生シートを土壌に敷設すれば、散水や土中の水分により植生シートが溶解して植物を土壌に植栽することができる。植物は土が除去されているが、溶解した植生シートにより土壌に定着し、植物の根が経時的に土中に張出すので、植物を容易に植栽することが可能となる。
【００５１】
また、上述のような水分により溶解する本発明の植生シートは、含水性も有しているので空気中の水分を含浸し、植生シート中の植物の乾燥を抑制し、植物の状態を良好に保つことができる。
【００５２】
植物を２枚の水溶性多層フィルムで挟持する方法としては特に限定されず、植物が２枚の水溶性多層フィルムで挟まれた状態を保持できる方法であればよい。例えば、２枚の水溶性多層フィルムのそれぞれのＢ層に適量の水を噴霧した後に植物を挟み込み、植物を挟持した状態を維持できる程度に水溶性多層フィルムどうしを接合しながら、ロールで巻き取る方法が挙げられる。水を噴霧する際は、植物と接するＢ層が完全に溶解しない適量の水を噴霧する。
【００５３】
図２は、上記方法により植物（種子）を挟持した植生シートの上視平面図であり、図３は側面視断面図である。図２及び図３において、植物を挟持した植生シート６は、植物７（種子）が、２枚の水溶性多層フィルム８１，８２間に挟み込まれて挟持されており、２枚の水溶性多層フィルム８１，８２は、植物を挟持していない領域の一部又は全部（好ましくは実質的に全部）において接合されている。接合面積を調整するためには、例えば、各Ｂ層に噴霧する水量を調整することや、植物を挟持した後に植生シートを押圧する際の圧力を調整することや、ヒートシールの条件を調整することによって行える。このような方法で植物を挟持することにより、運搬中の植物の植生シートからのはみ出しや落下を抑制することができる。図４及び図５は植物を種子から芝草に替えた場合の図示である。
【００５４】
２枚の水溶性多層フィルムどうしを接合する方法としては特に限定されず、上述の適量の水を噴霧する方法の他に、加熱によるヒートシール等の方法が挙げられる。また、接合する所望の箇所に少量の水を塗布、又は滴下する方法により接合してもよい。更に、上述の接合方法において、水の代わりにＰＶＡ水溶液を用いてもよい。
【００５５】
本発明の植生シートは、基材として水溶性多層フィルムを２枚用意し、各フィルムのＢ層が植物と接触するように植物を挟持されていることにより、植物（内容物）の落下が抑制されており、且つ、長期間ロール状で保管した場合（吸湿時）でも耐ブロッキング性を発揮する。
【実施例】
【００５６】
以下、実施例及び比較例を示して本発明を具体的に説明する。但し、本発明は実施例に限定されない。
【００５７】
実施例１〜５及び比較例１〜４
表１に示すＡ層及びＢ層の配合組成で、２軸押出し機でコンパウンドを調製した。次にフィードブロック法によるＴダイ多層共押出し機を用いてＡ層とＢ層の積層体を共押出しにより製膜した。積層体の厚みは全て総厚み５０μｍ及び各層２５μｍで製膜を行った（層比＝１：１）。
【００５８】
試験例１（ロール展開性：耐ブロッキング性）
上記製膜により、巾２５ｃｍ、巻き長さ３０ｍのロールを作製し、３５℃８０％Ｒｈの恒温恒湿環境下に４８時間保管後、手でフィルムを引き出した。
【００５９】
評価基準は下記の通りとした。
◎  軽い力で巻き出せた
○  やや重いものの問題なく巻き出せた
×  かなり強い力が必要で、フィルムの変形、破れなどが生じた。
【００６０】
試験例２（水溶時間の測定）
水溶試験Ａにより、上記積層体の水溶時間を測定した。評価基準は次の通りとした。
【００６１】
水溶時間が１５秒以下：◎
水溶時間が１５秒超過３０秒以下：○
水溶時間が３０秒超過：×
各試験結果を表１に併せて示す。
【００６２】
【表１】
2016064587.tif 000002
【００６３】
〔表中、「Ｓｅｌｖｏｌ」はセキスイ・スペシャルティ・ケミカルズ・アメリカ製のＰＶＡ系樹脂の商標名を示す。各ＰＶＡ樹脂のケン化度及び４重量％水溶液粘度値は下記の通りである。〕
【００６４】
製品名／ケン化度／４％水溶液粘度
Ｓｅｌｖｏｌ ２０３／８８モル％／４．０ｃｐｓ
Ｓｅｌｖｏｌ ２０５／８８モル％／５．７ｃｐｓ
Ｓｅｌｖｏｌ ３１０／９８モル％／１０．０ｃｐｓ
Ｓｅｌｖｏｌ ４１８／９２モル％／１７．０ｃｐｓ
【符号の説明】
【００６５】
１．水溶試験Ａに供する試料フィルム
２．スライドマウント
３．１０００ｍｌビーカー
４．４０ｍｍ×φ８ｍｍの回転子
５．マグネティックスターラー
６．植生シート
７．内容物（植物）
８１．水溶性多層フィルム（内側の植物と接触する面がＢ層）
８２．水溶性多層フィルム（内側の植物と接触する面がＢ層）
【図１】
2016064587.tif 000003
【図２】
2016064587.tif 000004
【図３】
2016064587.tif 000005
【図４】
2016064587.tif 000006
【図５】
2016064587.tif 000007